(57)【要約】【課題】薄葉であっても油分の抜けや油分のしみの発生を防止することができ、かつ、酢酸臭の発生が極めて微量な耐油紙を提供する。【解決手段】紙基材の少なくとも片面に、下塗り塗工層と上塗り塗工層とを有する耐油紙であって、前記下塗り塗工層は、デンプンおよびその誘導体から選ばれる少なくとも１種を含有し、前記上塗り塗工層は、デンプンおよびその誘導体から選ばれる少なくとも１種と、脂肪酸サイズ剤と、酢酸ナトリウムとを含有することを特徴とする耐油紙。【選択図】なし【特許請求の範囲】
【請求項１】
紙基材の少なくとも片面に、下塗り塗工層と上塗り塗工層とを有する耐油紙であって、
前記下塗り塗工層は、デンプンおよびその誘導体から選ばれる少なくとも１種を含有し、
前記上塗り塗工層は、
デンプンおよびその誘導体から選ばれる少なくとも１種と、
脂肪酸サイズ剤と、
酢酸ナトリウムとを含有する
ことを特徴とする耐油紙。
【請求項２】
前記下塗り塗工層の形成量が１．０ｇ／ｍ２以上であることを特徴とする請求項１に記載の耐油紙。
【請求項３】
前記下塗り塗工層が、前記下塗り塗工層の固形分１００質量部に対して、デンプンおよびその誘導体から選ばれる少なくとも１種を５０質量部以上含有することを特徴とする請求項１または請求項２に記載の耐油紙。
【請求項４】
前記脂肪酸サイズ剤がエピクロロヒドリン変性脂肪酸であることを特徴とする請求項１〜３のいずれか１項に記載の耐油紙。
【請求項５】
前記上塗り塗工層が分散剤としてポリオキシアルキレンアルキルエーテルを含有することを特徴とする請求項１〜４のいずれか１項に記載の耐油紙。
【請求項６】
前記上塗り塗工層が、前記上塗り塗工層の固形分１００質量部に対して、デンプンおよびその誘導体から選ばれる少なくとも１種を５０質量部以上含有することを特徴とする請求項１〜５のいずれか１項に記載の耐油紙。
【請求項７】
前記上塗り塗工層が、前記上塗り塗工層の固形分１００質量部に対して、前記脂肪酸サイズ剤を５〜４９質量部含有することを特徴とする請求項１〜６のいずれか１項に記載の耐油紙。
【発明の詳細な説明】
【技術分野】
【０００１】
本発明は、耐油紙に関するものである。
【背景技術】
【０００２】
耐油紙は、洗剤、菓子、乾燥食品等の包装容器用素材として広く使用されている。耐油紙の用途としては様々なものがある。例えば耐油性を付与した板紙は、菓子等の食品用の箱、とりわけ油脂分を大量に含むチョコレート菓子等の箱等として使用される。また、耐油性を付与した薄葉紙は、ファーストフードにおけるハンバーガーや揚げ物を包装する容器、コンビニエンスストアにおけるテイクアウト食材の包装容器等として使用される。
【０００３】
紙に耐油性を付与する手段としては、優れた耐油性を有するフッ素樹脂系の耐油剤が従来から広く使用されている。例えば、紙の表面にフッ素樹脂系耐油剤を塗工して耐油層を設けたクッキングシート、または、紙層間にフッ素樹脂系耐油剤層を設けた菓子箱用の耐油板紙等が存在する。しかし、フッ素樹脂系耐油剤を使用した紙については、１００〜１８０℃の食品調理温度で加熱した場合、長期に残留しやすい成分が発生することが確認されている。長期に残留しやすい成分とは、例えば、炭素数８〜１０のフッ素系アルコール化合物等である。また、これらのフッ素樹脂系耐油剤を使用した紙を焼却した際には、パーフルオロオクタン酸やパーフルオロスルホン酸等のフッ素化合物が発生し、環境に影響を及ぼすことが懸念されている。
【０００４】
そのため、フッ素樹脂系耐油剤を使用しない耐油紙が検討されている。例えば特許文献１には、疎水化デンプン、架橋剤、および脂肪酸を含む少なくとも１層の塗工層を、基材の少なくとも片面に、０．５〜２０ｇ／ｍ２設けたことを特徴とする耐油性シート状物（耐油紙）が開示されている。特許文献１に記載の耐油紙は、優れた耐油性を有する。
【先行技術文献】
【特許文献】
【０００５】
【特許文献１】特開２０１０−１３７９２号公報
【発明の概要】
【発明が解決しようとする課題】
【０００６】
しかしながら、特許文献１の耐油紙は、酢酸臭を発生させることがある。酢酸臭は食品の風味に悪影響を及ぼすため、耐油紙を食品の包装の用途に用いる場合には発生しないことが望ましい。
【０００７】
本発明は、このような状況に鑑みてなされたものである。すなわち本発明は、薄葉であっても油分の抜けや油分のしみの発生を防止することができ、かつ、酢酸臭の発生を低減させることができる耐油紙を提供することを課題とする。
【課題を解決するための手段】
【０００８】
本発明者らは、酢酸臭の原因について検討を進めた。特許文献１の耐油紙に使用する脂肪酸サイズ剤は、成膜性の向上等のために乳化安定剤を含有する。本発明者らは、耐油紙中の脂肪酸サイズ剤の乳化安定剤として、酢酸ナトリウムが使用されることに着目した。耐油紙中に酢酸ナトリウムが存在すると、弱酸の塩である酢酸ナトリウムが紙基材等に含まれる強酸と反応したとき、弱酸遊離反応により酢酸が遊離する。この遊離した酢酸が酢酸臭の原因になると推測された。
【０００９】
そこで、本発明者らは、酢酸の遊離を抑制する方法を鋭意検討した。その結果、耐油紙の紙基材と、脂肪酸を含有する塗工層（耐油層）との間に塗工層を設けることで、上記課題を解決できることを見出した。このような耐油紙は、薄葉であっても優れた耐油性を有し、かつ、酢酸臭を低減させることが可能である。本発明は、以下のような構成を有している。
【００１０】
（１）紙基材の少なくとも片面に、下塗り塗工層と上塗り塗工層とを有する耐油紙であって、前記下塗り塗工層は、デンプンおよびその誘導体から選ばれる少なくとも１種を含有し、前記上塗り塗工層は、デンプンおよびその誘導体から選ばれる少なくとも１種と、脂肪酸サイズ剤と、酢酸ナトリウムとを含有することを特徴とする耐油紙。
【００１１】
（２）前記下塗り塗工層の形成量が１．０ｇ／ｍ２以上であることを特徴とする前記（１）に記載の耐油紙。
【００１２】
（３）前記下塗り塗工層が、前記下塗り塗工層の固形分１００質量部に対して、デンプンおよびその誘導体から選ばれる少なくとも１種を５０質量部以上含有することを特徴とする前記（１）または（２）に記載の耐油紙。
【００１３】
（４）前記脂肪酸サイズ剤がエピクロロヒドリン変性脂肪酸であることを特徴とする前記（１）〜（３）のいずれか１項に記載の耐油紙。
【００１４】
（５）前記上塗り塗工層が分散剤としてポリオキシアルキレンアルキルエーテルを含有することを特徴とする前記（１）〜（４）のいずれか１項に記載の耐油紙。
【００１５】
（６）前記上塗り塗工層が、前記上塗り塗工層の固形分１００質量部に対して、デンプンおよびその誘導体から選ばれる少なくとも１種を５０質量部以上含有することを特徴とする前記（１）〜（５）のいずれか１項に記載の耐油紙。
【００１６】
（７）前記上塗り塗工層が、前記上塗り塗工層の固形分１００質量部に対して、前記脂肪酸サイズ剤を５〜４９質量部含有することを特徴とする前記（１）〜（６）のいずれか１項に記載の耐油紙。
【発明の効果】
【００１７】
本発明の耐油紙は、薄葉であっても油分の抜けや油分のしみの発生を防止することができ、かつ、酢酸臭の発生を低減させることができる。
【発明を実施するための形態】
【００１８】
本発明の実施形態について以下に説明する。ただし、本発明の実施形態は、以下の実施形態に限定されるものではない。
【００１９】
（耐油紙）
本実施形態の耐油紙は、紙基材の少なくとも片面に、フッ素樹脂系耐油剤を含まない特定の成分を有した塗工層を有している。この塗工層が耐油層として働くことによって、油分の抜けや油分のしみの発生を防止することが可能となり、薄葉の耐油紙であっても高いレベルの耐油性を発現することが可能となった。
【００２０】
本実施形態における塗工層は、下塗り塗工層と上塗り塗工層の２層からなる。
下塗り塗工層は、デンプン及びその誘導体から選ばれる少なくとも１種（以下、単に「デンプン類」ともいう）を含有している。上塗り塗工層は、デンプン類と、脂肪酸サイズ剤と、酢酸ナトリウムとを含有している。
以下、塗工層を構成する各成分について説明する。
【００２１】
（デンプン類）
デンプン類を塗工層に含有させることにより、耐油性を付与することができる。
デンプン類は、特に限定されず、各種公知のものの中から適宜選択して使用することができる。デンプンとしては、例えばデンプンの原料からみると、トウモロコシ、馬鈴薯、小麦、米、タピオカ、甘藷等を原料とするデンプンを使用することができる。また、これらのデンプンを２種類以上組み合わせて使用することもできる。塗工層がデンプン類を含有していると、製袋時等に機械等で耐油紙表面をこすられたときでも、塊状の塗膜粕が発生しにくい。
【００２２】
デンプンの誘導体としては、例えば酸化、尿素リン酸エステル化、酢酸エステル化、ヒドロキシエチル化、カチオン化、酵素処理、焙焼化等を行ったデンプン誘導体を使用することができる。また、これらのデンプン誘導体を２種類以上組み合わせて使用することもできる。デンプン誘導体の具体例としては、例えば酸化デンプン、疎水化デンンプン、酢酸デンプン、燐酸エステル化デンプン、アセチル化デンプン、エーテル化デンプン、カチオン化デンプン、カルバミン酸デンプン、ヒドロキシメチル化デンプン、ヒドロキシエチル化デンプン、ヒドロキシプロピル化デンプン等が挙げられる。これらの中では、耐油性をより一層高められる観点から、酸化デンプン、疎水化デンプン、または酸化デンプンと疎水化デンプンを組み合わせたものが好ましく用いられる。
【００２３】
酸化デンプンは、デンプンを次亜塩素酸ナトリウムで酸化処理することにより得ることができる。デンプン粒子の非結晶部分が酸化処理されることにより、水酸基等が酸化され、カルボキシ基が生成される。この反応により、酸化処理済みのデンプンは、未処理のデンプンよりも酸化されにくくなる。同時に、デンプン分子の加水分解等により、低分子量物質が生成される。この反応により、酸化処理済みのデンプンは、粘度安定性と透明性に優れるという特性も得る。酸化デンプンは、化学的に安定であり、耐油性に優れているため、紙基材に塗工されることによって、紙基材に優れた耐油性を付与することができる。
【００２４】
疎水化デンプンの製造方法は、特に限定されない。疎水化デンプンの製造方法としては、例えば、デンプンをアルミン酸アルカリ又は水酸化アルカリの存在下でオルガノシラン水溶液と密に接触させる方法、シリコーンやアルケニル化合物で誘導体化する方法、水性系においてオクテニルコハク酸無水物やドゼセニルコハク酸無水物等の有機酸無水物とデンプンを反応させる方法、デンプンにアクリロニトリル等の疎水性モノマーや疎水性不飽和酸モノマーを共重合させる方法、コハク酸とデンプンをエステル化する方法、特開２００６−３７３１６号公報に開示されているデンプンとＣ８−２４−アルキルメタクリレート基を有するスチレン−アクリル系ポリマーを混合する方法等を挙げることができる。特に、デンプンとＣ８−２４−アルキルメタクリレート基を有するスチレン−アクリル系ポリマーを混合する疎水化デンプンの製造方法が、耐油性の観点から好ましい。
【００２５】
デンプン類の重量平均分子量は、４００００〜１０００００の範囲が好ましく、５００００〜１０００００の範囲がより好ましい。重量平均分子量を４００００以上とすることにより、耐油性をより一層向上させることができる。一方、重量平均分子量を１０００００以下とすることにより、塗工液の粘度上昇を抑え、塗工時の液はねや塗工ムラを抑えることができる。デンプンの重量平均分子量は、原料デンプンの重量平均分子量や置換基の置換度などを適切に設定することによって調整することができる。原料デンプンの重量平均分子量の調整方法としては、例えば、酸加水分解、酸化分解、酵素分解などの従来公知の方法を採用することができる。重量平均分子量は、プルランを基準分子量としたＧＰＣ法で測定することができる。
【００２６】
塗工層を構成するデンプン類は、架橋剤で架橋されていてもよい。架橋剤で架橋されたデンプンを塗工層に用いることによって、耐油紙の耐油性を一層向上させることができる。
【００２７】
デンプン類の架橋剤は、特に限定されないが、具体的には、イソシアネート系樹脂、アミノアルデヒド系樹脂、グリオキザール系樹脂、エポキシ系樹脂、カルボジイミド系樹脂、無機金属塩、フェノール樹脂、メラミン樹脂、尿素樹脂、エピクロロヒドリン系の化合物等が挙げられる。これらの中でも、安全性、経済性、反応性の観点から、エピクロロヒドリン系架橋剤であることが好ましく、ポリアミドエピクロロヒドリン樹脂が特に好ましい。架橋剤の添加量は、架橋剤の種類、反応するための基の数、反応率にもよるが、デンプン類の固形分に対し、１〜２５質量％添加すればよい。
【００２８】
（脂肪酸サイズ剤）
脂肪酸サイズ剤は、上塗り塗工層中のデンプン類の有する耐油性をさらに向上させるために添加される成分であり、デンプン類との相溶性に優れている。脂肪酸サイズ剤は、従来から紙用の表面サイズ剤として使用されてきたものである。脂肪酸としては、飽和脂肪酸または不飽和脂肪酸のいずれであってもよいし、植物性脂肪酸であっても動物性脂肪酸であってもよい。
【００２９】
紙用の脂肪酸サイズ剤として代表的なものは、脂肪酸をカチオンで変性させたものである。代表的な脂肪酸サイズ剤の具体例としては、脂肪酸、脂肪酸塩、または機能性を付与するために変性された脂肪酸にポリアミン系のカチオン性定着剤を付与したものが挙げられる。機能性を付与するために変性された脂肪酸としては、エピクロロヒドリン変性剤でエポキシ化されたエピクロロヒドリン変性脂肪酸が好ましい。
本実施形態で使用する脂肪酸サイズ剤としては、高級脂肪酸にポリアミンを反応させてポリアミド縮合物を生成し、さらにエピクロロヒドリン変性剤でエポキシ化したエピクロロヒドリン変性脂肪酸が好ましい。
【００３０】
高級脂肪酸としては、炭素数８〜３０の脂肪族モノカルボン酸又は多価カルボン酸が好ましく、特に炭素数１２〜２５のものが好ましい。脂肪族カルボン酸としては、ステアリン酸、オレイン酸、ラウリン酸、パルミチン酸、アラキン酸、ベヘン酸、トール油脂肪酸、アルキルコハク酸、アルケニルコハク酸等が使用できる。ポリアミンとしては、ジエチレントリアミン、トリエチレンテトラミン、テトラエチレンペンタミン、ペンタエチレンヘキサミン、ジプロピレントリアミン、トリプロピレンテトラミンなどのポリアルキレンポリアミン、アミノエチルエタノールアミン等が挙げられる。高級脂肪酸とポリアミンとの縮合反応で得られるものとしては、３価以上のアミンと高級脂肪酸のアミドが好ましい。３価以上のアミンと高級脂肪酸のアミドの具体例としては、ポリエチレンポリアミンと高級脂肪酸の縮合物、ステアリン酸とメラミンの反応物などが挙げられる。脂肪酸と多価アミンの縮合物は、エピクロロヒドリンを用いて４級塩としたものがより好適に使用できる。
【００３１】
（乳化安定剤）
本実施形態では、脂肪酸サイズ剤の乳化安定剤として、酢酸ナトリウムを必須成分として使用する。酢酸ナトリウム以外の乳化安定剤を併用することも可能である。酢酸ナトリウムの含有量は、脂肪酸サイズ剤に対して５０質量％以下であることが好ましい。また、１〜１０質量％の範囲とすることがより好ましい。
【００３２】
（分散剤）
脂肪酸サイズ剤の皮膜性等を向上させるため、分散剤を添加することが好ましい。分散剤としては、ポリオキシアルキレンアルキルエーテルを使用することが好ましい。ポリオキシアルキレンアルキルエーテルは、上塗り塗工層用塗工液のゲル化を生じさせずに後述する１，３−ジクロロ−２−プロパノール（ＤＣＰ）無害化処理を行える点で、脂肪酸サイズ剤の分散剤として好適である。分散剤の含有量は、脂肪酸サイズ剤に対して１〜５質量％であることが好ましい。
【００３３】
一方、本実施形態の耐油紙に不適切な分散剤の例として、例えばグリセリン脂肪酸エステルが挙げられる。グリセリン脂肪酸エステルを分散剤として使用すると、後述する塩基性物質によるＤＣＰ無害化処理において上塗り塗工層用塗工液がゲル化し、成膜が困難になるおそれがある。
【００３４】
（塩基性物質）
ＤＣＰはエピクロロヒドリンの合成の際に材料として使用されることがあり、エピクロロヒドリン変性脂肪酸に含有されることがある。そのため、エピクロロヒドリン変性脂肪酸を含有する耐油紙を加熱すると、ＤＣＰが発生することがある。ＤＣＰは化学物質排出把握管理促進法第二種指定化学物質に指定されているため、耐油紙の加熱時における発生を削減することが求められている。
よって、脂肪酸サイズ剤としてエピクロロヒドリン変性脂肪酸等を用いる場合、塗工液のＤＣＰを無害化することが好ましい。
【００３５】
ＤＣＰを無害化する方法としては、塗工液に塩基性物質を添加する方法がある。塩基性物質としては、水酸化ナトリウム、水酸化カリウム、炭酸水素ナトリウム、炭酸ナトリウム、リン酸ナトリウム、硝酸ナトリウム等のアルカリ金属の水酸化物や塩、水酸化カルシウム、水酸化マグネシウム等のアルカリ土類金属の水酸化物や塩等の無機塩基性物質、あるいは、アンモニア、メチルアミン、ジメチルアミン、トリメチルアミン、エチルアミン、ジエチルアミン、トリエチルアミン、モノエタノールアミン、ジエタノールアミン、トリエタノールアミン、ピリジン等の第１、２、３級有機アミン類、あるいは、テトラメチルアンモニウムヒドロキシド、テトラエチルアンモニウムヒドロキシド、トリメチルベンジルアンモニウムヒドロキシドなどのアンモニウムヒドロキシド類などが使用できる。これらの中では、工業的には無機塩基性物質、特に水酸化ナトリウムが好ましい。
塩基性物質の含有量は、エピクロロヒドリン変性脂肪酸１００質量部に対して０．５〜１０質量部であることが好ましい。
【００３６】
耐油紙中のＤＣＰの無害化は、デンプン類、脂肪酸サイズ剤、および、酢酸ナトリウムの混合液中に、塩基性物質を添加して撹拌しつつ加熱するという簡便な方法で実現可能である。このＤＣＰ無害化方法は、ＤＣＰを予め無害化した脂肪酸サイズ剤等を必要としないため、低コストである。
【００３７】
（上塗り塗工層）
本実施形態の耐油紙の上塗り塗工層は、デンプン類と、脂肪酸サイズ剤と、酢酸ナトリウムとを含有している。上塗り塗工層を構成する成分としては、紙基材上に皮膜を形成し、油分のしみと拡がりを抑制する観点から、デンプン類が必須成分であり、かつ主成分であることが好ましい。ここで、主成分とは、上塗り塗工層の全固形分の５０質量％以上であることを意味している。上塗り塗工層の全固形分中のデンプン類の含有割合は、５０〜９０質量％であることが好ましく、６５〜８５質量％であることがより好ましい。また、デンプン類の塗膜は、製袋時等に機械等で表面をこすられたときに、粉状物の発生が少なく、好ましい。
【００３８】
デンプン類の皮膜を形成させる観点から、脂肪酸サイズ剤の含有割合は上塗り塗工層の全固形分の５〜４９質量％であることが好ましく、１０〜２５質量％であることがより好ましい。
【００３９】
上塗り塗工層の形成量（固形分）は、特に限定されないが、片面で、１．０〜１０．０ｇ／ｍ２であることが好ましく、２．０〜６．０ｇ／ｍ２であることがより好ましい。
【００４０】
（下塗り塗工層）
本実施形態の耐油紙の下塗り塗工層は、デンプン類を含有しており、酢酸ナトリウムは含有しない。下塗り塗工層を構成する成分としては、デンプン類が必須成分であり、かつ主成分であることが好ましい。紙基材上に皮膜を形成し油分のしみと拡がりを抑制する観点、上塗り塗工層中の酢酸ナトリウムが酸性の紙基材と反応して酢酸を遊離させることを抑制する観点等から、下塗り塗工層の主成分にはデンプン類が適切である。ここで主成分とは、下塗り塗工層の全固形分の５０質量％以上であることを意味している。下塗り塗工層の全固形分中のデンプン類の含有割合は、５０〜９０質量％であることが好ましく、６５〜８５質量％であることがより好ましい。
【００４１】
下塗り塗工層の形成量は、特に限定されないが、片面で、１．０〜１０．０ｇ／ｍ２であることが好ましく、２．０〜６．０ｇ／ｍ２であることがより好ましい。
【００４２】
上塗り塗工層および下塗り塗工層は、前記の各種成分の他に、バインダー、顔料などを含んでいてもよい。また、必要に応じて、分散剤、増粘剤、保水剤、消泡剤、着色剤等の通常用いられている各種助剤が適宜使用できる。
【００４３】
バインダーとしては、カゼインやポリビニルアルコール等の水溶性高分子、ポリエステル系樹脂、ポリウレタン系樹脂、スチレン−ブタジエン系樹脂、酢酸ビニル系樹脂、エチレン−酢酸ビニル系樹脂、アクリロニトリル−ブタジエン系樹脂、ポリエチレン系樹脂、ポリプロピレン系樹脂、カルボキシメチルセルロース系樹脂、ポリアミド系樹脂、塩化ビニル系樹脂、塩化ビニリデン系樹脂等の水分散液が使用できる。
【００４４】
顔料としては、特に限定されないが、例えば、クレー、カオリン、タルク、炭酸カルシウム、炭酸マグネシウム、酸化マグネシウム、水酸化アルミニウム、アルミナ、シリカ、アルミノ珪酸マグネシウム、珪酸カルシウム、ホワイトカーボン、ベントナイト、ゼオライト、セリサイト、スメクタイト、硫酸カルシウム、硫酸バリウム、合成マイカ、二酸化チタン、酸化亜鉛などが使用できる。これらの顔料は１種又は２種以上を混合して使用することができる。
【００４５】
本実施形態の耐油紙は、上記成分を有した上塗り塗工層および下塗り塗工層を有することによって、油分が内部にまで浸透することを阻止し、かつ、酢酸臭を減少させることができる。また、下塗り塗工層の一部は紙基材の一部まで浸透して存在していることから、耐油紙の表面に付着した油分が紙基材の内部に浸透したときであっても油分の拡がりを阻止することができる。
【００４６】
（紙基材）
本実施形態の耐油紙に用いる紙基材としては、特に限定されず、各種の紙、板紙を使用することができ、用途に応じて適宜選択することができる。具体的には、晒または未晒クラフト紙、上質紙、中質紙、微塗工紙、塗工紙、板紙、白板紙、ライナー、セミグラシン紙、グラシン紙、片艶紙、パーチメント紙等を紙基材とすることができる。
【００４７】
紙基材を構成するパルプとしては、特に限定されず、通常製紙用として使用されるあらゆるものが使用できる。例えば、広葉樹晒クラフトパルプ（ＬＢＫＰ）、針葉樹晒クラフトパルプ（ＮＢＫＰ）、広葉樹晒サルファイトパルプ（ＬＢＳＰ）、針葉樹晒サルファイトパルプ（ＮＢＳＰ）等の化学パルプ、ストーングランドパルプ（ＧＰ）、加圧ストーングランドパルプ（ＰＧＷ）、リファイナーグランドパルプ（ＲＧＰ）、ケミグランドパルプ（ＣＧＰ）、サーモメカニカルパルプ（ＴＭＰ）、ケミサーモメカニカルパルプ（ＣＴＭＰ）等の未晒、半晒、あるいは晒パルプ、亜硫酸パルプ、古紙パルプ等が使用できる。
【００４８】
紙基材のパルプとしては、寸法安定性に優れるＬＢＫＰを多く配合することが好ましい。具体的には、紙基材の全パルプ１００質量％のうちＬＢＫＰを６０〜１００質量％含有させることが好ましい。ＬＢＫＰ含有量をこの範囲にすることで、紙基材中に下塗り塗工層用塗工液を浸透させ乾燥させたとき、デンプン類の濃度が下塗り塗工層の表面側に近づくに従って高くなる下塗り塗工層を形成することができる。これにより、油抜けと油しみを効果的に抑制することができる。デンプン類が耐油紙の厚さ方向に濃度勾配を持って存在することは、例えばヨウ素デンプン反応で着色することによって、耐油紙の断面等の色の濃さから目視観察で評価することができる。
【００４９】
紙基材の坪量は、特に限定されないが、１６〜１５０ｇ／ｍ２であることが好ましい。紙基材の坪量を上記範囲内とすることにより、塗工層を形成する際に必要な強度を保持させることができる。なお、紙基材の坪量は１５０ｇ／ｍ２を超えると、折り目部分で紙基材の座屈が生じやすくなるため、紙基材の割れを生じ、折り目の耐油性が低下し易くなる傾向となる。また、紙基材のＪＡＰＡＮ ＴＡＰＰＩ 紙パルプ試験方法Ｎｏ．５−２：２０００に準じて測定した王研式透気度は、特に限定されるものではないが、３０〜２００秒であることが好ましい。
【００５０】
紙基材のパルプのＪＩＳ Ｐ８１２１−１９９５に準じて測定したカナダ標準フリーネス（叩解度）は、下塗り塗工層用塗工液の浸透性、塗工時の紙基材の強度等の観点から、８０〜３５０ｍｌとすることが好ましい。カナダ標準フリーネスのより好ましい範囲は１００〜３００ｍｌである。
【００５１】
なお、使用するパルプは、例えば、ビーター、ジョルダン、シングルディスク・リファイナー、コニカルリファイナー、円筒型リファイナー、デラックス・ファイナー、ダブル・ディスク・リファイナー（ＤＤＲ）、媒体攪拌ミル、振動式ミル等の叩解機により上述した叩解度となるように調整される。叩解の条件は特に限定されないが、各種リファイナーの刃の形状、回転数、パルプの濃度、パルプの繊維長、パルプの粗度等が叩解後のパルプ物性に影響することを鑑み、適宜叩解条件が選択される。
【００５２】
また、紙基材の密度は、特に限定されないが、０．６〜１．２ｇ／ｃｍ３とすることが好ましく、０．７〜１．１ｇ／ｃｍ３とすることがより好ましい。これにより、紙基材の塗工時の強度を高めることができる。紙基材の密度を高める具体的方法としては、紙基材の抄造時に湿紙状態で加圧する方法がある。また、乾燥後にマシンカレンダーやソフトニップカレンダー、グロスカレンダーを使用する方法、あるいは紙基材抄造後にスーパーカレンダーを使用する方法でも、紙基材の密度を高めることができる。その中でも、湿紙時に使用する加圧処理は乾燥後のカレンダー処理と比較しても、紙基材中の水分が高い状態で圧力を与えることが可能であり、効率的に密度を高めることができるため好ましい。
【００５３】
紙基材のサイズ度は、特に限定されないが、ＪＩＳ  Ｐ  ８１２２：２００４に準ずるステキヒトサイズ度が０〜１０秒程度の範囲とすることが好ましい。紙基材のサイズ度は、ロジン系、アルキルケテンダイマー系、アルケニル無水コハク酸系、スチレン−アクリル系、高級脂肪酸系、石油樹脂系等の内添サイズ剤の種類や含有量、パルプの種類、平滑化処理等によって制御することができる。内添サイズ剤の含有量は、特に限定されないが、紙基材のパルプ１００質量部に対して０〜０．３質量部程度の範囲が好ましい。内添サイズ剤は、下塗り塗工層用塗工液を適度に浸透させる観点から通常よりも少量添加することが好ましく、添加しなくてもよい。内添サイズ剤の含有量は、より好ましくは紙基材のパルプ１００質量部に対して０〜０．２５質量部、さらに好ましくは０．０５〜０．２５質量部である。
【００５４】
紙基材に内添サイズ剤を少量添加することによって、下塗り塗工層用塗工液の濃度が低く、且つ塗工量が多くても、塗工中に紙基材の紙切れが発生するおそれがない。一方、内添サイズ剤の含有量を０．３質量部以下とすることによって、下塗り塗工層用塗工液中のデンプン類等を紙基材中に適度に浸透させることができる。また、内添サイズ剤の含有量を０．３質量部以下とすることによって、塗工層の表面側に近づくに従ってデンプン類が高濃度で存在するような下塗り塗工層を形成することもできる。
【００５５】
また、紙基材の厚みは、特に限定されないが、２０μｍ以上であることが好ましく、３０μｍ以上であることがより好ましい。また、紙基材の厚みは、５００μｍ以下であることが好ましく、３００μｍ以下であることがより好ましい。紙基材の厚みを上記範囲内とすることにより、適度な強度を有することができ、塗工層の塗工適性を高めることができる。
【００５６】
紙基材にはさらに、添加剤を含有させてもよい。添加剤としては、硫酸バンド、カチオン性高分子電解質等に代表される定着剤、クレー、タルク、炭酸カルシウム、焼成カオリン、酸化アルミニウム、水酸化アルミニウム、酸化チタン、無定形シリカ、尿素−ホルマリン樹脂粒子等に代表される填料類、ポリアクリルアミド系ポリマー、デンプン等に代表される紙力増強剤、メラミン樹脂、尿素樹脂、ポリアミド−ポリアミン−エピクロロヒドリン樹脂等に代表される湿潤紙力増強剤、その他、濾水剤、青み付けなどの色調調整用の染料、蛍光染料など各種助剤類を挙げることができる。
【００５７】
本実施形態の耐油紙は、特に限定されないが、坪量が２０〜１５０ｇ／ｍ２であることが好ましく、２５〜８０ｇ／ｍ２であることがより好ましい。このような坪量とすることによって、本実施形態の耐油紙は、包装容器や箱等の成型容器用として使用することができる。
【００５８】
（耐油紙の製造方法）
＜紙基材の製造工程＞
紙基材は、常法により各種抄紙機により抄紙し、湿紙を形成した後、乾燥させることにより得ることができる。その後、紙基材は、表面サイズプレス処理、マシンカレンダー等による平滑化処理等、常法による処理工程を経て製造される。
【００５９】
抄紙機としては、エアクッションヘッドボックスあるいはハイドロリックヘッドボックスを有する長網抄紙機、ツインワイヤー抄紙機、オントップ型ツインワイヤー抄紙機、ヤンキー抄紙機等を挙げることができる。
【００６０】
＜上塗り塗工層用塗工液の製造工程＞
上塗り塗工層用塗工液は、デンプン類と脂肪酸サイズ剤と酢酸ナトリウム等との混合溶液を、必要に応じて塩基性物質で処理することにより製造される。塗工液の粘度は１５０〜６３０ｍＰａ・ｓが好ましい。塗工液の粘度をこのような範囲にすれば、塗工液のポンプ送液が容易になる、塗工液を均一に塗工することが容易になる、といった効果がある。
ここで、塗工液の粘度は濃度１９〜２２％，液温３０〜４０℃の条件でＢ型粘時計を用いて測定する。
【００６１】
上塗り塗工層用塗工液は、前記の各種成分の他に、バインダー、顔料、必要に応じて、分散剤、増粘剤、保水剤、消泡剤、着色剤等の各種助剤を適宜添加して、調製される。ＤＣＰ無害化のために塩基性物質を添加した後に行う撹拌の際、溶液の温度は６０℃以上であることが好ましく、７０℃以上であることがより好ましく、８０℃以上であることがさらに好ましい。溶液を前記温度に保つ時間は３０分以上であることが好ましい。
上塗り塗工層用塗工液の溶剤としては、通常、水が使用される。上塗り塗工層用塗工液の濃度は、固形分の濃度で、１０〜３０％が好ましく、１３〜２５％がより好ましい。上塗り塗工層用塗工液の濃度を１０〜３０％とすることにより、ゲル化せず塗工ことができる。
【００６２】
＜下塗り塗工層用塗工液の製造工程＞
下塗り塗工層用塗工液は、デンプン類を溶剤に溶解させることにより製造される。
下塗り塗工層用塗工液は、前記の各種成分の他に、バインダー、顔料、必要に応じて、分散剤、増粘剤、保水剤、消泡剤、着色剤等の各種助剤を適宜添加して、調製される。  下塗り塗工層用塗工液の溶剤としては、通常、水が使用される。下塗り塗工層用塗工液の濃度は、固形分の濃度で、1〜１０％が好ましく、３〜６％がより好ましい。下塗り塗工層用塗工液の濃度を１〜１０％とすることにより、原紙内に含浸させることができる。
【００６３】
＜塗工工程＞
紙基材の少なくとも片面に、下塗り塗工層用塗工液を塗工し、引き続き乾燥機を通して、下塗り塗工層用塗工液を乾燥させる。次に、上塗り塗工層用塗工液を塗工し、引き続き乾燥機を通して、上塗り塗工層用塗工液を乾燥させることによって、下塗り塗工層および上塗り塗工層を形成することができる。
【００６４】
下塗り塗工層用塗工液および上塗り塗工層用塗工液の塗工方法としては、一般に公知の塗工装置を用いることができ、例えばブレードコーター、エアーナイフコーター、ロールコーター、リバースロールコーター、バーコーター、カーテンコーター、スロットダイコーター、グラビアコーター、チャンプレックスコーター、ブラシコーター、スライドビードコーター、ツーロールサイズプレスコーター、ポンドサイズプレスコーター、ロッドメタリングサイズプレスコーター、ブレードメタリングサイズプレスコーター、ショートドウェルコーター、ゲートロールコーター、キャレンダーによるニップコーター等が適宜用いられる。
【００６５】
下塗り塗工層用塗工液および上塗り塗工層用塗工液の塗工方法としては、生産効率を高めるために、ブレードコーターやバーコーターを用いることが好ましく、ゲートロールコーター、ロッドメタリングサイズプレスコーター、ブレードメタリングサイズプレスコーター等を用いることも好ましい。また、塗工については、オンマシンコーティングが生産効率の点で好ましい。
本実施形態では、ポンドサイズプレスコーターで塗工することが好ましい。これにより、２本のロールの間に塗工液溜りを形成し、その液溜りを紙基材が通過し、さらに２本のロールで絞られることで、紙基材内部に塗工液を浸透させることができる。
【００６６】
また、本実施形態では塗工層形成後、必要に応じて平滑化処理を行うことができる。平滑化処理は通常のスーパーカレンダー、グロスカレンダー、ソフトカレンダー等の平滑化処理装置を用いて、オンマシン又はオフマシンで行われる。なお、本発明の効果を損なわない限りにおいて、塗工層塗工前の紙基材、または塗工層を形成した原紙を平滑化処理することも可能である。
【００６７】
（ＤＣＰ発生量）
耐油紙の加熱時に発生するＤＣＰ濃度は、ヘッドスペース−ガスクロマトグラフ質量分析法（ＨＳ−ＧＣ／ＭＳ）により測定できる。
例えば、耐油紙１０×１０ｃｍ２を半分にカットして蛇腹折りにし、カットした紙片の両方を容量２０ｍｍのＨＳバイアルに詰めて密栓する。このＨＳバイアルを１００℃１０分間加熱したときの揮発成分を測定することで、耐油紙の質量に対して発生したＤＣＰの質量を得られる。このような方法で得られたＤＣＰの質量は、耐油紙の質量に対して、０．６ｐｐｍ以下であることが好ましい。
脂肪酸サイズ剤がＤＣＰを含有する場合であっても、上塗り塗工層用塗工液に塩基性物質を添加して加温することで、塗工液中のＤＣＰが塩基性物質により脱塩素化反応を起こし、グリセリン等に変換されるものと推測される。よって、塩基性物質の添加により、低ＤＣＰ濃度の耐油紙が実現できる。
【００６８】
このように、本実施形態の耐油紙は、薄葉でも優れた耐油性を有し、かつ、上塗り塗工層中の酢酸ナトリウムから酢酸が遊離する反応を下塗り塗工層が抑制することにより、酢酸臭の発生を減少させることが可能となる。
【実施例】
【００６９】
以下に実施例を挙げて本発明の耐油紙をより具体的に説明するが、本発明はこれらに限定されるものではない。なお、実施例および比較例中の「部」および「％」は、特に断らない限り、それぞれ「質量部」及び「質量％」を示す。
【００７０】
（実施例１）
【００７１】
＜紙基材の製造＞
カナダ標準フリーネスが３００ｍｌとなるようレファイナーで調整したＬＢＫＰからなるパルプを用い、内添填料として酸化チタン（商品名：タイベークｒ７８０、石原産業社製）を３％配合し、坪量５０ｇ／ｍ２で抄造した非塗工紙を紙基材として用いた。
このようにして得られた紙基材のｐＨは３．８であった。
【００７２】
＜上塗り塗工層用塗工液の製造＞
酸化デンプン（商品名：エースＡ、王子コーンスターチ社製）水溶液８５部と脂肪酸（商品名：ＰＴ８１０７、星光ＰＭＣ株式会社製）１５部を混合し、水酸化ナトリウムを脂肪酸に対して３．５％添加した後、溶液の温度を８０℃に保って加熱撹拌し、上塗り塗工層用塗工液を調製した。脂肪酸は、分散剤としてポリオキシアルキレンアルキルエーテルを、乳化安定剤として酢酸ナトリウムを含有する。酸化デンプン水溶液の濃度は１８％である。
このようにして得られた上塗り塗工層のｐＨは８．５であった。
【００７３】
＜下塗り塗工層用塗工液の製造＞
酸化デンプン（商品名：エースＡ、王子コーンスターチ社製）水溶液を９％に調製し、下塗り塗工層用塗工液を得た。
【００７４】
＜塗工＞
上記紙基材に対して、ロッドメタリングサイズプレスコーター（ロッドメタリングサイザー）にて、一方の面に下塗り塗工層用塗工液を乾燥後の形成量が１．０ｇ／ｍ２となるように塗工し、乾燥させた。次に、下塗り塗工層上に、上塗り塗工層用塗工液を乾燥後の形成量が３．０ｇ／ｍ２となるように塗工し、乾燥させた。以上の工程を経ることによって、片面に塗工層を有する耐油紙を得た。この耐油紙の坪量は５０ｇ／ｍ２であった。
【００７５】
（実施例２）
実施例１の下塗り塗工層の形成量を３．０ｇ／ｍ２にした以外は、実施例１と同様にして耐油紙を得た。
【００７６】
（比較例１）
実施例１の下塗り塗工層を塗工しなかった以外は、実施例１と同様にして耐油紙を得た。
【００７７】
（比較例２）
実施例１の下塗り塗工層を塗工せず、かつ、上塗り塗工層用塗工液の製造において、水酸化ナトリウムの添加量を増やし、上塗り塗工層のｐＨを９．９にした以外は、実施例１と同様にして耐油紙を得た。
【００７８】
かくして得られた耐油紙について、以下の評価を行った。
【００７９】
（紙基材のｐＨの測定方法）
ＢＴＢ液およびＢＣＰ液により、耐油紙の紙基材のｐＨを測定した。
【００８０】
（上塗り塗工層のｐＨの測定方法）
ｐＨメーターにより、上塗り塗工層用塗工液のｐＨを測定し、これを上塗り塗工層のｐＨとした。
【００８１】
（耐油度の測定方法）
ＴＡＰＰＩ  ＵＭ−５５７法（キット法）により耐油紙の表面側の塗工面の耐油度を測定した。なお、本発明において耐油度は６級以上が好ましい。
【００８２】
（臭気の評価）
複数の試験者による臭気の官能評価による相対評価を行った。
○：酢酸臭が感じられない
△：微かな酢酸臭が感じられるものの、食品の包装等に用いても問題のない程度である
×：強い酢酸臭を感じ、食品の包装等の用途には不適切である
【００８３】
実施例１，２ならびに比較例１，２についての測定・評価結果を表１に示した。特性の評価において、〇と△のときに合格と判定した。
【００８４】
【表１】
2019099950.tif 000002
【００８５】
実施例１，２の耐油紙は、キット法の耐油性において優れており、また、酢酸臭が抑えられていた。特に、下塗り塗工層の形成量が３．０ｇ／ｍ２である実施例２においては、酢酸臭は感じられなかった。
【００８６】
一方、比較例１の耐油紙は、紙基材と上塗り塗工層との間に下塗り塗工層が塗工されていない。そのため、実施例１，２と同じ脂肪酸サイズ剤を使用しているにも関わらず、強い酢酸臭が感じられた。
【００８７】
また、比較例２の耐油紙は、水酸化ナトリウムの添加量の増加によって上塗り塗工層のｐＨを増大させているが、比較例１と同じく強い酢酸臭が感じられた。
このことから、酢酸ナトリウムを含有する上塗り塗工層自体のｐＨを大きくしても、酢酸の遊離反応を抑制することはできないことが分かった。